(57)【特許請求の範囲】
【請求項１】
おむつ、衛生ナプキン、タンポン、パンティプロテクタ、失禁ガード、ベッドプロテクタ、傷又ははれもの手当用品、唾液吸収剤及び同類物品の如き吸収性物品中に吸収性構造体（11,21,31,41,51）を製造する方法であって、30−100％、好ましくは少なくとも50％、最も好ましくは少なくとも70％のセルロース繊維を含む粒状材料を乾燥形成してウエブ（14,15,16,21,31,41,51）とし、このウエブを圧縮して0.2−1.0g/cm3の密度とする工程を含む、吸収性構造体の製造方法に於て、
使用されたセルロース繊維はフラッシュ乾燥されていること；
ウエブは離解されていない、乾燥形成されたロールパルプから形成されかつ30−2000g/m2の単位面積当り重量を持つこと；
製造されたウエブをいかなる離解及びフラッフ加工なしに吸収性構造体として吸収性物品に組み入れること
を特徴とする方法。
【請求項２】
前記ウエブは圧縮されて0.25−0.9g/cm3、好ましくは0.3−0.85g/cm3の密度になること
を特徴とする請求項１記載の吸収性構造体を製造する方法。
【請求項３】
吸収性物品に吸収性構造体として組み入れられる前にウエブは機械的に柔軟化されてこれにより層剥離され、複数個の一部分離された（63）薄い繊維層（62）を呈し、それら自体、第１密度に相当する密度を呈することを特徴とする請求項１又は２に記載の吸収性構造体を製造する方法。
【請求項４】
おむつ、衛生ナプキン、タンポン、パンティプロテクタ、失禁ガード、ベッドプロテクタ、傷又ははれもの手当用品、唾液吸収剤及び同類物品の如き吸収性物品のための吸収性構造体（11,21,31,41,51）であって、その構造体が請求項１−３のいずれかに記載の方法に従って製造され、ウエブ（14,15,16,21,31,41,51）に乾燥形成されかつ0.2−1.0g/cm3の密度に圧縮されたセルロース繊維を30−100％、好ましくは少なくとも50％、最も好ましくは少なくとも70％含有する粒状材料を含む場合において、使用されたセルロース繊維はフラッシュ乾燥されており；ウエブは離解されていない、乾燥形成されたロールパルプから形成されかつ30−2000g/m2の単位面積当り重量を持ち、いかなる離解及びフラッフ加工なしに圧縮されることを特徴とする吸収性構造体（11,21,31,41,51）。
【請求項５】
構造体の単位面積当り重量は50−1500g/m2、好ましくは100−1000g/m2であることを特徴とする請求項４記載の吸収性構造体。
【請求項６】
セルロース繊維は化学熱機械的に製造されたパルプの繊維から主として成ることを特徴とする請求項４又は５記載の吸収性構造体。
【請求項７】
化学熱機械パルプ繊維は0.20と0.40との間のカール値を有することを特徴とする請求項６記載の吸収性構造体。
【請求項８】
セルロース繊維は化学的に製造されたパルプの繊維から主として成ることを特徴とする請求項４又は５に記載の吸収性構造体。
【請求項９】
繊維の少なくとも一部は化学的に剛化されたセルロース繊維であることを特徴とする請求項４−８のいずれかに記載の吸収性構造体。
【請求項１０】
構造体は、乾燥状態の構造体の全重量に基づいた計算で、0.5−70％、好ましくは２−50％、最も好ましくは５−30％の超吸収性材料を含むことを特徴とする請求項４−９のいずれかに記載の吸収性構造体。
【請求項１１】
構造体は補強手段、例えば、結合剤、補強繊維又は熱可塑性結合繊維を含むことを特徴とする請求項４−10のいずれかに記載の吸収性構造体。
【請求項１２】
構造体は例えば不織布、ティッシュ、プラスチック又はネット材料の補強層を含むことを特徴とする請求項４−11のいずれかに記載の吸収性構造体。
【請求項１３】
おむつ、衛生ナプキン、パンティプロテクタ、失禁ガード、ベッドプロテクタ、傷又ははれもの手当用品、唾液吸収剤及び同類物品の如き吸収性物品であって、液体透過性頂部シート（12,22,42,52）、本質的に液体不透過性の底部シート（13,23,43,53）及び前記シート間に包被された請求項４−12のいずれかに記載の吸収性構造体（11,21,31,41,）を含む吸収体を含む吸収性物品であって、構造体（11,21,31,41）がウエブ（14,15,16,21,31,41,51）に乾燥形成されかつ0.2−1.0g/cm3の密度に圧縮されたセルロース繊維を30−100％、好ましくは少なくとも50％、最も好ましくは少なくとも70％含有する粒状材料を含む場合において、ウエブに使用されたセルロース繊維はフラッシュ乾燥されており；ウエブはいかなる離解及びフラッフ加工なしに、離解されていない、乾燥形成されたロールパルプから形成されかつ30−2000g/m2の単位面積当り重量を持つことを特徴とする吸収性物品。
【請求項１４】
請求項13記載の吸収性物品であって、吸収体は少なくとも二つの層、即ち捕捉層（14）、及び一つ又はそれ以上の吸い上げ及び／又は貯蔵層（15,16）を含み、捕捉層は流体を急速に吸収して流体を吸い上げ層及び又は貯蔵層へ送出する吸収性物品において、捕捉層（14）は50−1500g/m2の単位面積当り重量と0.2−0.8g/cm3の密度とを有する請求項４記載の吸収性構造体を含むことを特徴とする吸収性物品。
【請求項１５】
請求項13記載の吸収性物品であって、吸収体は二つ又は三つの層、即ち一つの捕捉層（14）及び一つ又は二つの吸い上げ及び貯蔵層（15,16）を含み、捕捉層（14）は流体を急速に吸収して流体を吸い上げ層（15）へ送出する吸収性物品において、吸い上げ層（15）は50−1500g/m2の単位面積当り重量と0.25−1.0g/cm3の密度とを有する請求項４記載の吸収性構造体を含むことを特徴とする吸収性物品。
【請求項１６】
吸い上げ層（15）は０−40％、好ましくは５−20％の超吸収性材料を含むことを特徴とする請求項15に記載の吸収性物品。
【請求項１７】
請求項13記載の吸収性物品であって、吸収体は二つ又は三つの層、即ち捕捉層（14）及び一つ又は二つの吸い上げ貯蔵層（15,16）を含み、捕捉層（14）は流体を急速に吸収して流体を吸い上げ層（15）へ送出し更に貯蔵層（16）へ輸送する吸収性物品において、貯蔵層（16）は50−1500g/m2
の単位面積当り重量と0.25−1.0g/cm3の密度とを有する請求項４記載の吸収性構造体を含むことを特徴とする吸収性物品。
【請求項１８】
貯蔵層（16）は20−70％、好ましくは25−60％、最も好ましくは30−50％の超吸収性材料を含むことを特徴とする請求項17に記載の吸収性物品。
【請求項１９】
衛生ナプキン、パンティプロテクタ又は傷又ははれもの手当用品の如き血液吸収用として意図された請求項13記載の吸収性物品において、吸収性構造体は主として化学熱機械的に製造されたパルプの繊維からなり、乾燥状態の構造体の全重量に基づいた計算で、０−15％の超吸収性材料を含むことを特徴とする吸収性物品。
【請求項２０】
おむつ、衛生ナプキン、タンポン、パンティプロテクタ、失禁ガード、ベッドプロテクタ、傷又ははれもの手当用品、唾液吸収剤及び同類物品の如き吸収性物品中に組み入れられた吸収性構造体に、30−100％、好ましくは少なくとも50％、最も好ましくは少なくとも70％のセルロース繊維を含有する粒状材料から作られた、0.2−1.0g/cm3の密度に圧縮された乾燥形成ウエブ（11,21,31,41）を使用する方法において、ウエブに使用されたセルロース繊維はフラッシュ乾燥されており；ウエブはいかなる離解及びフラッフ加工なしに、離解されていない、乾燥形成されたロールパルプから形成されかつ30−2000g/m2の単位面積当り重量を持つことを特徴とする方法。
【発明の詳細な説明】
背景
本発明は衛生ナプキン、タンポン、パンティプロテクタ、失禁ガード、おむつ、傷又ははれもの手当用品、唾液吸収剤及び同類物品の如き吸収性物品における吸収性構造体を製造する方法に関する。
この種の多くの異なる吸収性物品は技術上周知である。かかる物品の吸収体は、典型的には、例えば、ロール、俵又はシートの形態のセルロースパルプを乾燥離解（dry−defibering）しフラッフ加工（fluffing）してパルプマットを形成することにより製造され、時には所謂超吸収性材料がパルプマットにおいて混合されるが、これらの吸収剤は自重の数倍の水又は体液を吸収できるポリマである。
パルプ体はその流体吸い上げ能力を向上するために、且つパルプ体の嵩を減少し可及的にコンパクトな物品を得るために、しばしば圧縮される。
吸収体は他の成分、例えばその流体捕捉特性又はその流体吸い上げ特性を向上し又はその付着力即ちその付着性、及び使用中の変形に耐える能力を増す成分を含むことができる。
この性質の製品の一つの重大な欠点は、物品の全吸収容量に見られ、また物品はその全吸収容量が十分に利用される遙か前に、しばしば漏洩することに見られる。とりわけ、これは、着用者の排出する体液が吸収性材料へ侵入して物品のそれまで未使用の部域へ十分に急速に広がることができず、代わりに衛生ナプキン、おむつ又は失禁ガードの側部から漏洩するからである。吸収された流体を全吸収体にわたり分散させる物品に使用された材料の能力は、このように極めて重要である。
他の問題は、所謂再湿潤性、即ち、例えば着用者が着座したときに、既に吸収された体液が外力の結果返送されて着用者の肌に接触することにある。使用中に着用者の近傍に位置する物品の面は可及的に乾燥していることが一般に望ましい。
衛生製品の大多数に関する他の切実な要求は、物品は薄く、可及的に別々に着用できることである。
上記衛生物品の製造に用いられる生産プラントの大部分は離解装置、ニューマチック輸送システム及びマット形成裝置から構成される。またこの装置は生産プラントの重大な故障の源である。仕上げパルプマット又は仕上げ衛生物品の圧縮装置は更に生産プラントの下流にしばしば含まれる。
別の問題は吸収性物品中に超吸収性材料を使用することに関する。超吸収性材料は通常はグラニュールの形態で得られ、これは吸収性構造体へ結合するのが困難である。
国際特許WO  90/05808から、乾燥形成によりパルプウエブを製造することが知られており、このパルプウエブは後で離解されるものであり、所謂乾燥形成されたロールパルプ又はリールパルプである。熱機械パルプ、化学熱機械パルプ、CTMP、又はケミカル・ペーパパルプ、亜硫酸パルプ又は硫酸塩パルプから成り乾燥固形分含有量が約80％であるフラッシュ乾燥ペーパパルプ繊維が制御された空気流により形成ワイヤの上方に配置された形成ヘッドへ送出され、ここで単位面積当り重量300−1500g/m2,密度550−1000kg/m3のウエブに形成される。空気はワイヤの下に置かれた吸引箱を通じて吸引除去される。この工程の含水量は５−30％にすべきである。
ウエブは最終加圧段階に先だって、ウエブの嵩を僅かに減じるために、550−1000kg/m3の密度に予め加圧される。加圧されたウエブは貯蔵や輸送の目的で巻き上げ又はシート形態で取り扱うことを可能にする機械強度を有する。ウエブは容易に離解でき、おむつ、衛生ナプキン及び同類物品の吸収体又はパッドの製造に用いるフラッフに変換される。
吸収性構造体の他の製造方法が欧州特許0122042に記載されており、親水性繊維と不溶性ヒドロゲルの非水溶性粒子との混合物が気流載置されてウエブになり、圧縮されて0.15ないし約1.0g/cm3の密度になる。しかしながら、この方法は幾つかの生産ステップから成り、乾燥ラップベース材料は先ずハンマミルの使用により分解されてセルロース繊維になり、その後に繊維はスクリーン表面上に沈着し吸収性構造体を形成し、この吸収性構造体は次いで圧縮される。これらの製造ステップはこの工程をより複雑で高価なものにする。
発明の要約
本発明の目的は上記種類の吸収性物品において、流体を急速に吸収する能力と材料全体にわたり流体を広げる能力の両方に関して極めて良好な吸収特性を呈する吸収性構造体を与えることである。材料は好ましくは低い再湿潤傾向を呈し、並びに非常に薄くすることができる。また冒頭で述べた種類の吸収性物品の簡単化された製造方法を提供することが望ましい。これらの目的及び切実な要求は以下の製造方法を用いて達成される。即ち、30−100％、好ましくは少なくとも50％、最も好ましくは少なくとも70％のフラッシュ乾燥されたセルロース繊維から成る粒状材料は乾燥形成されて30−2000g/m2の単位面積当り重量を持つウエブになり且つ0.2−1.0g/cm3の密度に圧縮され、引き続いて離解及びフラッフ加工されないウエブは吸収性物品に吸収性構造体として組み込まれるような方法である。
本発明の吸収性構造体は例えば0.5−70％、好ましくは２−50％、最も好ましくは５−30％の超吸収性材料を含むことができる。
不離解、乾燥形成ロールパルプは非常に良好な吸収性材料であることが判明しており、離解せずに衛生物品の吸収性材料として直接使用できる。また材料は良好な流体吸い上げ特性及び膨潤特性を有し、これらの特性は製品の機能に有意義である。パルプマットは非常に薄く、故に製品又は物品に於て更に圧縮する必要はない。
衛生物品のある製品用途の場合、乾燥形成ロールパルプは吸収性材料として使用する前に柔軟化するのが便利である。前に述べた良好な吸収特性、流体吸い上げ特性及び膨潤特性は柔軟化工程により大きくは影響を受けない。吸収性シートを柔軟化する一つの方法は欧州特許願EP0360472に記載しており、ここでは圧縮された吸収性材料は部分切断ローラ間で加工されることにより柔軟性を得る。しかし、この方法は、とりわけ、柔軟化材料の強度が減じられることになる。
【図面の簡単な説明】
本発明の多くの典型的実施例に就いてまた添付図面に就いて詳述する。図中：
第１図は各種のロール間隔でロール間で加工した後の乾燥形成CTMP材料の吸収特性を示す。CTMPパルプ及びケミカルパルプの従来法で形成、圧縮されたパルプマットを参照として使用した。
第２図は柔軟化した後の乾燥形成CTMP材料の吸収特性を示す。CTMPパルプ及びケミカルパルプからそれぞれ成る従来法で形成、圧縮されたマットを参照として使用した。
第３図は乾燥形成されたCTMPを芯に用いて製造された完全な吸収性物品の吸収特性を示す。対応組成の従来法で形成された製品を参照として用いた。
第４図は乾燥形成されたCTMPを芯に用いて製造された完全な吸収性物品の流体捕捉時間を示す。対応組成の従来法で形成された製品を参照として用いた。
第５図は乾燥形成されたCTMPを芯に用いて製造された完全な吸収性物品の利用度を示す。対応組成の従来法で形成された製品を参照として用いた。
第６図は乾燥形成されたCTMPから製造され、超吸収性添加物を含むもの及び含まない吸収性構造体の吸収特性を示す。超吸収性添加物を含むものと含まない従来法で製造されたパルプ芯を参照として用いた。
第７図は乾燥形成されたCTMPを芯に用いて製造された完全な吸収性物品の再湿潤性を示す。対応組成の従来法で形成された製品を参照として用いた。
第８図は乾燥形成されたCTMPを芯に用いて製造され、超吸収性添加物を持つ及び持たない、血液吸収に関連して柔軟化されない及び柔軟化された吸収性構造体の各再湿潤性を示す。
第９図は乾燥形成されたCTMPを芯に用いて製造された完全な吸収性物品の血液吸収に関する再湿潤性を示す。対応組成の従来法で形成された製品を参照として用いた。
第10−14図は本発明の吸収性物品の各種典型実施例の組成を模式的に示す。
第15図は柔軟化しない状態の材料の横断面の構造を示す。
第16図は柔軟化した状態の材料の横断面の構造を示す。
発明の説明
前述の如く、衛生物品の製造に使用される材料の重要な特性はその吸収容量、吸収速度、吸い上げ容量、排出容量、保持容量、再湿潤性、柔軟性及び平滑性である。
関連する流体は、尿、月経血液、血液、傷およびはれものからの流体物質、洗浄流体及び唾液である。
本発明の目的は衛生ナプキン、タンポン、パンティプロテタ、失禁ガード、おむつ、ベッドプロテクタ、傷又ははれもの手当用品、唾液吸収剤及び同類物品の如き吸収性物品において、流体捕捉速度と材料全体にわたり流体を吸い上げる能力との両方に関して極めて効果的な吸収特性を呈する吸収性構造体を提供することである。材料は好ましくは低い再湿潤性を有し、非常に薄く且つ滑らかにすることができる。また製造工程を簡単化することが所望される。難解する必要なく使用できるロール形態の仕上げられた吸収性材料は先に述べた難解装置、ニューマチック輸送システム及びマット形成装置の必要性を一部減じ、故にかかる材料が要求されている。
上記目的及び切実な要求は本発明によれば、30−100％、好ましくは少なくとも50％、最も好ましくは少なくとも70％のフラッシュ乾燥されたセルロース繊維から成る粒状材料を乾燥形成して30−2000g/m2の単位面積当り重量を持つウエブとし、このウエブを圧縮して0.2−1.0g/cm3の密度とし、ウエブを引き続いて離解したりフラッフ加工することなく吸収性構造体として吸収性物品に組み入れる製造方法を使用することにより達成される。
本発明によると、機械パルプ又は化学熱機械パルプ（CTMP）として粒状材料から製造された乾燥形成製品、あるいは所謂ケミカル・セルロースパルプである亜硫酸パルプ又は硫酸塩パルプから製造された対応製品を、使用できる。化学的に剛化させたセルロース繊維もまた使用できる。乾燥形成された製品は超吸収剤、熱可塑性結合繊維及び他の種類の繊維として他の粒状物質をも含むことができる。
未処理の乾燥形成されたロールパルプは非常に良好な吸収性、即ち吸い上げ特性及び膨潤特性を有し、パルプを離解することなく直接に衛生物品の吸収性材料として材料を使用することが可能なことが判明している。ある吸収性物品の場合、使用に僅かに先だって材料を柔軟化することは適当であることが判明している。材料を柔軟化する一つの方法を以下で述べる。
乾燥形成ロールパルプはマット結合性が良好である。即ち、乾燥形成ロールパルプ中に超吸収性材料を使用する場合、グラニュールは吸収性構造体へよく結合し、吸収性衛生製品とする際に広がらない。
乾燥形成されたセルロースパルプは例えば、国際特許願WO  90/05808の記載の方法によりフラッシュ乾燥ペーパパルプ繊維のウエブを形成することにより製造できる。
セルロースパルプ繊維は、繊維の湾曲を明示する所謂カール値を有する。カール値は1986年４月のPaper och Traの313ページにB.D.Jordan,N.G.Nguyenにより述べられた方法により測定することができる。
化学熱機械パルプ繊維が本願発明の構造体に用いられる場合、これらは0.20と0.40との間のカール値を有することが適当である。
材料の柔軟化
材料に柔軟性を与えることができ、この柔軟性は例えば波形ロールの間で乾燥形成ロールパルプを加工することにより、材料を衛生物品の大多数における吸収性材料として使用するのに非常に適したものにする。材料は、各種型のロール間で、且つ各種のロール間隔で、加工されることにより、各種製品用途のための異なる程度の柔軟性にすることができる。
このように柔軟化された乾燥形成ロールパルプは非常に良好な製品特性を呈し、前に述べた良好な吸収特性は柔軟化工程により大きくは影響を受けない。
材料は第15図及び第16図に示すように柔軟化工程に於て層剥離される。柔軟化しない状態の材料は通常、材料（61）の厚み全体にわたり均一な高密度を有する。柔軟化工程の後、材料は層剥離されて複数個の一部分離した（63）薄い繊維層（62）を形成する。材料を柔軟化及び層剥離することによりその全体密度がある程度減じられるが、原密度は各個々の層で本質的に保持される。非常に高い密度が個々の層で保持されるから、材料の良好な流体吸い上げ特性は柔軟化工程に関連して得られた嵩の増加にかかわらずに保持される。全体の嵩は、300％まで増加するが、通常は、柔軟化工程の結果、使用される方法及び材料が柔軟化される程度に依存して１−100％増加する。
前述の材料の柔軟化方法は専ら例として示されており、及び対応する結果は他の方法の助けにより達成できることは理解されよう。例えば、材料は超音波エネルギー、マイクロ波により、材料を湿潤することにより又は化学添加物の助けにより最終的には柔軟化できる。
材料特性の調査
以下で述べる試験機器は吸収特性を評価するのに使用された。
方法1.傾斜平面での吸収特性
長方形試験体が材料から押し抜かれ、試験体の短い一端から11cmの点で横方向に試験体を横切って線が引かれた。流体容器が実験用秤りに隣接して置かれ、秤りと容器の両方は水平姿勢に調整した。プレキシガラスプレートが30度の傾斜で秤りに置かれ、プレートの一つの自由縁を僅かに下方に容器へ延入させた。前記プレートの下縁から11cmの点で横方向にプレートを横切って線が引かれていた。試験流体（0.9％のNaCl溶液）が容器に注入され、プレートガラスプレートの部分20mmが流体の表面下に位置するようにした。試験体は試験体に引かれた線がプレートに引かれた線と一致するようにプレキシガラスプレート上に固定され、一方同時に試験体の下部分が試験液と接触しないように折り畳まれた。時計を試験体がプレートに置かれると同時にスタートさせ、試験体をプレートと同じ程度まで下方に溶液へ延入させた。時間と共に試験体の重量の増加を記録した。
方法2.吸収容量及び利用度の測定
試験製品が取り付け具に固定された。試験流体（0.9％のNaCl溶液）が製品の湿潤点に60分にわたり流体が吸収される速度で送出された。吸収された流体の量が連続的に測定され、製品により吸収された全流体量は試験製品の有効吸収容量を表す。次いで試験製品は試験流体を吸収する機会が最も多く得られる流体漕に置かれた。次いで試験製品は再び秤量され、全吸収容量が算定された。利用度は試験製品の利用された吸収容量と全吸収容量との間の商により示される。
方法3.再湿潤、流体吸い上げ及び捕捉時間の測定
それぞれ28mlから成る試験流体（0.9％のNaCl溶液）４バッチが20分間隔で送出された。時間測定は全流体が吸収されるまで続けられた。おむつに於ける流体の分散程度は各バッチ後に記録された。最終バッチの流体の送出に引続き、濾紙が湿潤点を覆うように置かれ且つ15秒間1.1kgの重量で負荷された。濾紙は負荷の付与の前後両方で秤量され再湿潤が記録された。
方法4.再湿潤の測定
一定の体重範囲用に意図されたおむつが秤量され次いで平坦な支持面に置かれた。適量の試験流体（７−15kgの体重範囲用に意図されたおむつに対して0.9％NaCl溶液100ml）がおむつの湿潤点に送出された。更なる流体100mlが20分後に送出された。全流体が吸収されると、濾紙が湿潤点を覆うように置かれ且つ15秒間1.1kgの重量が負荷された。濾紙は負荷の付与の前後両方で秤量されその結果が第１再湿潤事象として記録された。更に20分後、更なる100mlの流体が送出され、全流体が吸収されると、新しい濾紙を用いてこの手順が繰り返され、その結果が第２湿潤事象として記録された。
方法5.血液吸収性の測定
65x200mmの試験体が材料から押し抜かれた。5mlの試験流体（0.9％のNaCl溶液）が試験体上の湿潤点に送出された。約30分後に流体の吸い上げが測定された。更なる5mlの試験流体（0.9％のNaCl溶液）が次いで湿潤点に送出され、流体の吸い上げが更に約30分後に測定された。最終送出に引続き、８枚の濾紙が湿潤点を覆うように置かれ15秒間4.875kgの重量が負荷された。濾紙が負荷の付与の前後両方で秤量され再湿潤が記録された。
試験結果
柔軟化
材料を柔軟化するとき各種の柔軟ロール間隔で如何に材料が影響を受けるかを調査する意図で、材料は各種の柔軟化条件下で試験された。例えば、900g/m2の単位面積当り重量と0.63g/cm3の密度を有する乾燥形成CTMP材料の場合、適当なロール間隔は柔軟化工程中1.7−2.4mmである。材料はこの範囲内のロール間隔では殆ど大きな影響は受けない。第１図は異なるロール間隔での吸収特性を示す。その結果は方法１により測定された。
Ａ  ロール間隔1.7mmの本発明による材料
Ｂ  ロール間隔2.0mmの本発明による材料
Ｃ  ロール間隔2.4mmの本発明による材料
Ｄ  ２回柔軟化したロール間隔2.0mmの本発明による材料
Ｅ  ４回柔軟化したロール間隔2.0mmの本発明による材料
Ｆ  密度0.125g/cm3のCTMPパルプ
Ｇ  密度0.125g/cm3のケミカル硫酸塩パルプ
吸収性構造物の吸収特性
従来方法で離解したウエブ形成CTMPから製造された対応パルプ芯及び対応ケミカルパルプの吸収特性と比較された900g/m2の単位面積当り重量と0.63g/cm3の密度を有する本発明のCTMP材料の吸収特性が第２図に示される。超吸収性材料が存在しないとき、吸収容量は吸収性材料1gにつき流体約9gである。その結果は方法１により測定された。
Ａ  本発明による材料
Ｂ  密度0.125g/cm3のCTMPパルプ
Ｃ  密度0.125g/cm3のケミカル硫酸塩パルプ
完成吸収性物品の製品特性
完成吸収性物品の他の特性を研究する意図で、試験製品は着用者の最も近くに位置するＴ字形吸収体（Ｔ−芯）及びＴ−芯の下に位置する長方形吸収体（Ｒ−芯）から成る従来の子供用のおむつの形態で用意され、試験製品の長方形吸収体は、本発明のCTMP材料から製造された。従来製品に於て、Ｔ字形吸収体（Ｔ−芯）及び長方形吸収体（Ｒ−芯）は、従来型の離解されたCTMP及びケミカルパルプから構成された。
吸収容量の測定
本発明のCTMP材料から成る製品は、従来法で離解されたマット形成CTMP及びケミカルパルプから成る対応パルプ芯を有する対照製品と同等の吸収性をグラム単位で呈した。結果は第３図に記載される。結果は方法２により測定された。
Ａ  対照おむつLibero女児
Ｂ  対照おむつLibero男児
Ｃ  本発明の材料から成る子供用おむつ
流体捕捉時間の測定
Ｒ−芯が本発明のCTMP材料から成る製品は、対照製品よりも短い流体捕捉時間を呈した。これは、本発明のCTMP材料を含むＲ−芯の方がＴ−芯をより効果的に排水できることを示す。結果は第４図から見られる。結果は方法３により測定された。
Ａ  対照おむつLibero女児
Ｂ  対照おむつLibero男児
Ｃ  本発明の材料から成る子供用おむつ
吸収体利用度の測定
本発明のCTMP材料を含む吸収性物品に於ける吸収体利用度と従来のCTMP及びケミカルパルプを含む対応吸収性物品に於ける吸収体利用度との比較により、利用程度は本発明のCTMP材料の方が僅かにプラスの側にあるがほぼ同じであることが示された。結果は第５図から見られる。結果は方法２により測定された。
Ａ  対照おむつLibero女児
Ｂ  対照おむつLibero男児
Ｃ  本発明の材料から成る子供用おむつ
超吸収性材料の混合
吸収体に超吸収性材料が存在すると、吸収体の吸収特性が影響を受ける。超吸収性材料は各種方法で吸収体に組み込むことができ、例えば吸収体材料と混合したり、吸収体内に層として配置したり、あるいは何か他の方法でその中に配置することができる。この超吸収性材料の混合は乾燥形成材料の製造に関連して行うことができる。ただし製造工程の他の部分で行うことも可能である。吸収特性は、超吸収性材料が付加されていない本発明のCTMP材料と比較され且つ従来型の離解されたCTMP及びケミカルパルプから成る対応パルプ芯とも比較された。この比較結果は第６図で示される。結果は方法１により測定された。
Ａ  超吸収剤30％を含有し、密度0.125g/cm3のケミカル硫酸塩パルプ
Ｂ  超吸収剤30％を含有する本発明の材料
Ｃ  超吸収剤30％を含有する対照おむつ
Ｄ  超給取材を含有しない本発明の材料
再湿潤性測定
Ｒ−芯が本発明のCTMP材料から成る製品は対照製品よりも良好な再湿潤値を呈した。これは、本発明のCTMP材料を含むＲ−芯の方がＴ−芯をより効果的に排水できることを示す。結果は第７図から見られる。結果は方法４により測定された。
Ａ  対照おむつLibero女児
Ｂ  対照おむつLibero男児
Ｃ  本発明の材料から成る子供用おむつ
血液吸収特有の再湿潤性測定
血液吸収の場合、本発明の柔軟化したCTMP材料から成る製品は柔軟化されていない製品よりも良好な再湿潤値を示した。またこの結果は、血液を吸収する時、超吸収性材料の欠如した製品は超吸収性材料を含有した材料よりも低い再湿潤値を呈した。また超吸収材料の欠如した材料は、血液をより効果的に吸い上げる。結果は第８図及び第９図から見ることができる。対照製品は市場でよく見られる二つの異なる製品から構成された。結果は方法５により測定された。この効果に対する前提条件は、パルプマットの少なくとも一つの層に超吸収性材料が無いことである。当然、このことは、かかる材料が吸収性物品の他の部分に存在することを除去しない。
第８図
Ａ  本発明の材料350g/m2
Ｂ  本発明の材料350g/m2、柔軟化済み
Ｃ  本発明の材料350g/m2＋超吸収剤５％
Ｄ  本発明の材料350g/m2＋超吸収剤５％、柔軟化済み
第９図
Ａ  対照製品１
Ｂ  対照製品２
Ｃ  本発明の材料を含有する製品
ネットワーク強度
乾燥形成ロールパルプは通常、ここで意図される製品の用途に対して十分なマット強度を有する。もしある製品用途のネットワーク強度が不十分であると判明すれば、補強繊維、結合繊維又は結合剤をセルロース繊維混合物に付加することにより、ある適当な態様で構造体を強化してネットワーク強度を増加させることができる。またネットワーク強度は、例えばプラスチック、不織布、ネット又は糸の補強層を吸収性構造体に組み込むことにより、あるいは補強層又は外方シートを材料の片側又は両側に固着させることにより増加させることができる。
密度及び単位面積当り重量
柔軟化されたパルプマットは未だ非常に薄く、故に多くの場合、マットを吸収性物品に使用する前に更に圧縮する必要はない。適当な密度は0.2−1.0g/cm3であり、好ましくは0.25−0.9g/cm3、最も好ましくは0.3−0.85g/cm3である。適当な単位面積当り重量は30−2000g/m2であり、好ましくは50−1500g/m2、最も好ましくは100−1000g/m2である。密度を算出するとき、材料の厚みは、ミツトヨ（Mitutoyo）厚み計の助けにより測定された。
第１典型実施例の説明
第10図は本発明の一実施例により構成されたおむつを示す。おむつは従来態様で、便利には柔軟な不織材料、パーホレーション付きプラスチックフィルム又は同類物から成り且つ使用中に着用者の近傍に位置するよう意図された流体透過性頂部シート12と流体非透過性底部シート13との間に包被された吸収体11を含む。シート12,13は吸収体11を越えて延びる部分を有し、シートはこれらの突出部で結合される。底部シート13は例えばポリエチレンの如き適当なプラスチック材料から成る。しかしながら、本発明の範囲内で、他の周知の材料を頂部及び底部シートに使用できることは理解されよう。
吸収体は二つ又はそれ以上の層、即ち上方流体捕捉層14及び一つ又は二つの下方吸い上げ層15及び貯蔵層16から成る。本発明の材料は、捕捉層14、吸い上げ層15又は貯蔵層16としてあるいは数枚のこれらの層として使用できる。本発明の材料が使用されていない層は、他の型の材料、例えば従来のセルロース繊維材料から成ることができる。
捕捉層14の目的は一定量の流体を迅速に吸収することである。この流体は専ら緩く繊維構造体に保持され、そこからすばやく排出される。捕捉層14は本発明による乾燥形成材料から成り、比較的密度の低い比較的に開繊された繊維構造体を有し、０−10％の超吸収性材料を含む。捕捉層14に使用された超吸収性材料は好ましくは高いゲル強度を有し、しかして開繊された三次元繊維構造体は湿潤後この層に保持される。捕捉層14の適当な密度範囲は0.2−0.8g/cm3である。捕捉層14の適当な単位面積当り重量は50−1500g/m2、好ましくは50−1200g/m2である。
吸い上げ層15の主たる目的は、捕捉層14に収容された流体を吸い上げ層15の下に位置する貯蔵層16へ効果的に輸送することであり、貯蔵層16に可能な限り多くの部分が吸収目的に利用されることを保証することである。従って、吸い上げ層15は超吸収剤の含有量が比較的低い。吸い上げ層15の場合に適当な超吸収剤の含有量は０−40％、好ましくは０−20％、特に５−20％であり、また適当な密度範囲は0.25−1.0g/cm3である。吸い上げ層15の場合に適当な単位面積当り重量は50−1500g/m2である。
貯蔵層16の目的は、吸い上げ層15を通じて貯蔵層16へ分散された流体を吸収し拘束することである。貯蔵層16は故に比較的に高い超吸収剤の含有量と比較的に高い密度とを有することができる。適当な密度値は0.25−1.0g/cm3であり、また適当な超吸収剤の含有量は20−70％、好適には30−70％、好ましくは25−60％、最も好ましくは30−50％である。貯蔵層16の場合に適当な単位面積当り重量は範囲は50−1500g/m2である。
吸い上げ層15と貯蔵層16は任意に組み合わせて単一の層を形成できる。この場合、単一の層は比較的に高い超吸収剤含有量と比較的に高い密度とを有する。適当な密度値は0.25−1.0g/cm3であり、また適当な超吸収剤含有量は20−70％である。また組み合わせられた吸い上げ及び貯蔵層の場合に適当な単位面積当り重量は100−2000g/m2である。
吸い上げ層15と貯蔵層16が単一の層として組み合わされるとき、層の超吸収剤含有量を製品全体にわたって変化させ、深さ、長さ及び／又は製品の幅方向において超吸収剤の勾配を得ることができる。
各種の層は異なる形態と寸法を持つことができる。平常、吸収性構造体は、製造効率を向上するために、とりわけ、製品の股区域で、ある形態の弾性体と組み合わされる。
第２典型実施例の説明
第11図は本発明の衛生ナプキンの典型実施例を示す。ナプキンは、従来のように、適当にはパーホレーション付きプラスチックフィルム又は同類材料から成り使用中は着用者の近傍に位置する流体透過性頂部シート22と流体非透過性底部シート23との間に包被された吸収体21から成る。例えば不織材料の薄い流体透過性層27は吸収体21と頂部シート22との間に配置できる。シート22、23は吸収体21を越えて突出する部分を有し、シートはこれらの突出部分で相互に結合される。底部シート23は適当なプラスチック材料、例えばポリエチレンから成る。しかし、本発明の範囲内で他の周知の材料を頂部及び底部シートに使用できることは理解されよう。
吸収体21は単一の層から成る。この層は０−10％の超吸収性材料を含む本発明による乾燥形成された材料から成ることもできる。吸収体21の場合、適当な密度範囲は0.6−0.9g/cm3であり、また適当な単位面積当り重量は200−300g/m2である。吸収体が黄色又は褐色のCTMP材料又はその他の材料から成るとき、白色のケミカルパルプの被覆層を吸収体の頂部へ付与できる。
第３典型実施例の説明
第12図は本発明のタンポンの典型的実施例を示す。タンポンは筒状形態38に巻かれた本発明の吸収性材料から成る。吸収性材料をその筒状形に巻くことに関連して、糸31が筒状体38の中心に従来の態様で置かれ、筒状体38は従来の態様で所望の厚みと形に圧縮される。圧縮、成形の前は、吸収性材料は適当に0.4−0.9g/cm3の密度範囲と、200−600g/m2の単位面積当り重量とを有する。
第４典型実施例の説明
第13図は本発明の傷又ははれもの手当用品の典型実施例を示す。手当用品は適当には柔軟性不織材料、パーホレーション付きプラスチックフィルム又は同類物から成り使用中には着用者の近傍に位置するよう意図された流体透過性頂部シート42と流体反発性底部シート43との間に包被された吸収体41を従来の態様で含む。シート42,43は吸収体41を越えて突出する部分を有し、これらの突出部分で結合されている。底部シート43は適当な流体反発性材料、例えば疎水性にされた不織材料から成る。しかし、頂部及び底部シートは本発明の範囲内で他の周知材料から成ることもできることは理解されよう。
吸収体41は単一の層のみから成る。この層は本発明の乾燥形成された材料から成ることができ、０−15％、好ましくは０−10％の超吸収剤含有量を有し比較的に低密度の比較的に開繊された繊維構造体から構成できる。吸収体41の適当な密度範囲は0.2−0.5g/cm3であり、また適当な単位面積当り重量は200−700g/m2である。
第５典型実施例の説明
第14図は本発明の唾液吸収剤の典型実施例を示す。唾液吸収剤は適当にはパーホレーション付きプラスチックフィルム又は同類材料から成り使用時には着用者の近傍に位置するよう意図された流体透過性頂部シート52と、流体非透過性底部シート53との間に包被された吸収剤51を従来の態様で含む。底部シート53は適当なプラスチック材料、例えば、ポリエチレンから成る。しかし、頂部シート52及び底部シート53は本発明の範囲内で他の周知の材料から構成できることは理解されよう。
吸収体51は単一層のみから成る。この層は本発明の乾燥形成された材料から成ることができ、比較的に高い密度及び20−80％の超吸収剤含有量を有する。吸収体51の適当な密度範囲は0.4−0.8g/cm3である。
本発明は図示且つ記述された典型実施例に限定されず、以下の請求の範囲内で他の実施例を想到できることは理解されよう。本発明は衛生物品に於ける使用に制限されものではなく、水又は他の液体を吸収するのにも使用できる。
【図１】
0003589461.tif 000002
【図２】
0003589461.tif 000003
【図３】
0003589461.tif 000004
【図４】
0003589461.tif 000005
【図１５】
0003589461.tif 000006
【図１６】
0003589461.tif 000007
【図５】
0003589461.tif 000008
【図６】
0003589461.tif 000009
【図７】
0003589461.tif 000010
【図８】
0003589461.tif 000011
【図９】
0003589461.tif 000012
【図１０】
0003589461.tif 000013
【図１１】
0003589461.tif 000014
【図１２】
0003589461.tif 000015
【図１３】
0003589461.tif 000016
【図１４】
0003589461.tif 000017